가시 광 조사 장치 를 이용 하 여 400 ㎚ ~ 700 ㎚ 의 가시광선 광 에너지 를 상기 광반응 기 내 상기 슬러리 용액 에 조사 하 여 1 차 광반응 을 8 시간 동안 수행 하 였 다 . 이어서 , 메탄올 ( 희생 제 ) 의 비율 이 상기 슬러리 용액 중 5 wt % 가 되 도록 첨가 한 뒤 , 상기 1 차 광반응 과 동일 한 조사 장치 를 이용 하 여 가시광선 광 에너지 를 상기 광반응 기 내 상기 슬러리 용액 에 8 시간 동안 조사 하 여 2 차 광반응 을 수행 함 으로써 백금 입자 를 산화 텅스텐 입자 에 담 지 시켜 가 시광 활성 광촉매 분말 을 제조 하 였 다 .